"蛍光体の材料であって、前記蛍光体は、青色および/または紫外範囲の第1発光を吸収して、黄緑色、黄色又はオレンジ色領域の第2発光を発し、前記蛍光体は、2価のユーロピウムで活性化されたアルカリ土類金属オルト珪酸塩であり、前記蛍光体は、格子の少なくとも一部を構成し、前記格子は、1価のハロゲンイオンおよび/またはアルカリ金属イオンを含む蛍光体の材料。本発明の課題は、冒頭に記載した種類の光源を、高い効率および高い演色を同時に得ると共に高温の色温度を持つ白光色、特に国際照明委員会CIEから全般照明用に決定された公差楕円内に位置する色位置を発生できるように変更することにある。この課題は、本発明によれば、蛍光体の材料であって、前記蛍光体は、青色および/または紫外範囲の第1発光を吸収して、黄緑色、黄色又はオレンジ色領域の第2発光を発し、前記蛍光体は、2価のユーロピウムで活性化されたアルカリ土類金属オルト珪酸塩であり、前記蛍光体は、格子の少なくとも一部を構成し、前記格子は、1価のハロゲンイオンおよび/またはアルカリ金属イオンを含むことによって解決される。本発明の他の利点を以下において実施例および図面に基づいて詳細に説明する。図1~6は本発明による種々のLED光源のスペクトル波長に依存する相対強度を示し、図7~10は本発明によるLED光源の種々の実施例を示す。図1は、464nmの重心波長を有する第1のスペクトル範囲において発光する青色LEDと、596nmの最大値を有する第2のスペクトル範囲において発光する組成Sr1.4Ca0.6SiO4:Eu2の本発明による蛍光体との組合わせによって形成されている2700Kの色温度を有する白色LEDの発光スペクトルを示す。464nmで発光するLEDと、本発明によるオルト珪酸塩蛍光体のそれぞれ1つとの組合わせの他の例が図2および図3に示されている。組成Sr1.90Ba0.08Ca0.02SiO4:Eu2を持ち黄色光を発する蛍光体が色変換のために使用されると、4100Kの色温度を有する白光色が生じ、一方蛍光体Sr1.84Ba0.16SiO4:Eu2を使用すると例えば6500Kの色温度を有する白色光源が製造される。464nmLEDと、本発明による2つのオルト珪酸塩蛍光体との組合わせの標準的なスペクトルが図4に示されている。使用された発光物質は組成Sr1.4Ca0.6SiO4:Eu2およびSr1.00Ba1.00SiO4:Eu2を有している。図4に示された具体的なスペクトルのために5088Kの色温度と82の演色評価数Raとが保たれている。当然、全ての色温度は蛍光体の選定された量比率に応じて約3500K~7500Kの範囲で実現されており、本発明による2つのアルカリ土類金属オルト珪酸塩蛍光体から成るこの種の混合物の大きな利点はとりわけ80以上のRa値が同時に得られることにある。この一例が図5に示されている。図示されているスペクトルは、464nmLEDと、2つの蛍光体Sr1.6Ca0.4Si0.98Ga0.02O4:Eu2およびSr1.10Ba0.90SiO4:Eu2から成る混合物との組合わせを示し、5000Kの色温度で82のRa値を提供する。発光素子として、370~390nmの最大値を有する第1のスペクトル範囲において発光するUV-LEDが使用される場合、そのLEDと、図4に示された本発明による蛍光体および同時に青緑色光を発するバリウム-マグネシウムアルミン酸塩発光物質:Eu,Mnの特定の成分を含んでいる発光物質混合物との組合わせによって、90以上のRa値が実現される。図6は6500Kの色温度で91のRaを有する白色光源の発光スペクトルを示す。他の例は次の一覧表に記載されている。使用された無機LEDの発光波長および本発明による蛍光体のそれぞれの組成のほかに、生じた色温度およびRa値ならびに光源の色位置が示されている。T=2778K464nmSr1.4Ca0.6SiO4:Eu2;x=0.4619、y=0.4247、Ra=72、T=2950K464nmSr1.4Ca0.6SiO4:Eu2;x=0.4380、y=0.4004、Ra=73、T=3497K464nmSr1.6Ba0.4SiO4:Eu2;x=0.4086、y=0.3996、Ra=74、T=4183K464nmSr1.9Ba0.08Ca0.02SiO4:Eu2;x=0.3762、y=0.3873、Ra=75、T=6624K464nmSr1.9Ba0.02Ca0.08SiO4:Eu2;x=0.3101、y=0.3306、Ra=76、T=6385K464nmSr1.6Ca0.4SiO4:Eu2Sr0.4Ba1.6SiO4:Eu2;x=0.3135、y=0.3397、Ra=82、T=4216K464nmSr1.9Ba0.08Ca0.02SiO4:Eu2;x=0.3710、y=0.3696、Ra=82、T=3954K464nmSr1.6Ba0.4SiO4:Eu2Sr0.4Ba1.6SiO4:Eu2YVO4:Eu3;x=0.3756、y=0.3816、Ra=84、T=6489KUV-LEDSr1.6Ca0.4SiO4:Eu2Sr0.4Ba1.6SiO4:Eu2バリウム-マグネシウムアルミン酸塩:Eu2;x=0.3115、y=0.3390、Ra=86、T=5097K464nmSr1.6Ba0.4Si0.98B0.02O4:Eu2Sr0.6Ba1.4SiO4:Eu2;x=0.3423、y=0.3485、Ra=82、T=5084KUV-LEDSr1.6Ca0.4Si0.99B0.01O4:Eu2Sr0.6Ba1.4SiO4:Eu2ストロンチウム-マグネシウムアルミン酸塩:Eu2;x=0.3430、y=0.3531、Ra=83、T=3369K464nmSr1.4Ca0.6Si0.95Ge0.05O4:Eu2;x=0.4134、y=0.3959、Ra=74、T=2787K466nmSr1.4Ca0.6Si0.98P0.02O4.01:Eu2;x=0.4630、y=0.4280、Ra=72、T=2913K464nmSr1.4Ca0.6Si0.98Al0.02O4:Eu2;x=0.4425、y=0.4050、Ra=73T=4201K。本発明の有利な実施例において、色変換は次のとおり実施される。1つ又は複数のLEDチップ1図7参照をプリント板2上で組み立てる。LED上に直接、一方ではLEDチップの保護のために、他方ではLEDチップ内で発生した光をより良好に出射させることができるようにするために封止材料カプセル化材料3を半球もしくは半楕円の形で配置する。この封止材料3は、各ダイを個々に包含することもできるし、封止材料が全てのLEDのための共通の1個の形であってもよい。このようにして実装したプリント板2を反射鏡4内に設置するか、またはこの反射鏡4をLEDチップ1の上にかぶせる。反射鏡4に透光板5を設置する。一方ではこの透光板5は装置の保護のために使用され、他方ではこの透光板5中に蛍光体6が混入されている。透光板5を透過する青色光もしくは紫外放射は、その透過の際に部分的に蛍光体6によって第2のスペクトル範囲へ変換され、その結果全体的に白色の色印象が得られる。平面平行な板の間で生じるような導波作用による損失は、該透光板の不透明性および散乱特性によって減少される。さらに反射鏡4によって、すでに調整された光のみが透光板5に入射するようにされ、その結果全反射作用が始めから減少される。図8に示されているように、蛍光体6を反射鏡4に被着することも可能である。この場合には透光板は必要とされない。これとは別に、各LEDチップ1上に反射鏡4 ́がかぶせられていてもよく、この反射鏡4 ́は封止材料カプセル化材料3 ́をドーム形に注型され、透光板5が各反射鏡4 ́上につまりこの装置全体の上に配置されている図9参照。照明光源を製造するために、個別LEDの代りにLEDアレイを使用すると有利である。本発明の優れた変形例において、色変換は、LEDチップ1が直接プリント板2上に組み立てられているLEDアレイ1 ́図10参照で次のように実施される。LEDアレイ1 ́を注型材料例えばエポキシ樹脂3を用いて、別の材料例えばPMMAからなる透明なポリマーレンズ7に接着する。ポリマーレンズ7および注型材料3の材料は、できるだけ近似する屈折率を有するように、すなわち位相整合されているように選択される。注型材料3は、ポリマーレンズ7の最大で球形または楕円形の窪みの中に存在する。この窪みの形状は、注型材料3中に色変換物質が分散されているという点で重要であり、従ってこの形状付与によって、角度に関係しない発光色が得られることが保証される。これとは別に前記アレイは、最初に透明な注型材料で注型され、引き続いて色変換物質を含有している注型材料を用いてポリマーレンズに接着されていてもよい。少なくとも2つの異なる蛍光体が使用されている特に良好な演色を有する白色LEDを製造するために、これらの蛍光体を一緒に1つのマトリックス中に分散させるのではなく、これら蛍光体を別々に分散させて設けると有利である。これは、最終的な光色が複数段の色変換プロセスによって得られる組合せに特に該当する。すなわち、最長波の発光色が1つの発光プロセスによって生成されることであり、この発光プロセスは次のとおり、すなわち、LEDの発光を第1の蛍光体が吸収する―第1の蛍光体が発光する―第1の蛍光体の発光を第2の蛍光体が吸収する―第2の蛍光体が発光する、というように進行する。特に、この種のプロセスにとって、個々の蛍光体を光の伝搬方向に相前後して配置すると有利である。というのは、それによって、種々の材料を一様に分散させた場合よりも材料の濃度を減少させることができるからである。本発明は上述の実施例に限定されない。蛍光体はポリマーレンズまたは別の光学部品中に組み込まれていてもよい。蛍光体をLEDダイ上に直接配置することもできるし、透明な注型材料の表面上に配置することもできる。また蛍光体を散乱粒子と共に1つのマトリックス中に組み込むこともできる。このことによって、マトリックス中での沈降が防止され、均一な光出射が保証される。"